(57)【特許請求の範囲】
【請求項１】
インクジェット受容コーティングの設けられた被覆印刷媒体の耐光性を改善する方法であって：
（ａ）  前記インクジェット受容コーティングを含む少なくとも１つのコーティングを光開始剤を含むように調合すること；及び
（ｂ）  前記印刷媒体を前記少なくとも１つのコーティングで被覆すること
を包含し、
前記被覆された印刷媒体が、少なくとも１つのインクジェットインクをその上に受容するように適応されており、
前記光開始剤が、α，α−ジメチル−α−ヒドロキシアセトフェノンから成り、且つ少なくとも前記インクジェット受容コーティングが、０．００１〜０．０１重量％の前記光開始剤を含有するように調合されている、方法。
【請求項２】
少なくとも前記インクジェット受容コーティングが、０．００５重量％の前記光開始剤を含有するよう調合される、請求項１に記載の方法。
【請求項３】
用紙上の少なくとも前記インクジェット受容コーティングが、乾燥されると、乾燥以前の前記コーティングの最初の固形分含量１２重量％に対して、０．００８〜０．０８重量％の範囲の濃度で前記光開始剤を含有する、請求項１に記載の方法。
【請求項４】
前記濃度が、０．０４２重量％である、請求項３に記載の方法。
【請求項５】
前記印刷媒体が、光沢印刷媒体、微孔性印刷媒体、及びマットコート印刷媒体から成る群から選択される、請求項１に記載の方法。
【請求項６】
前記印刷媒体が、ポリエチレンフィルムがその上に溶融押出しされた紙基材を含む光沢印刷媒体から成る、請求項５に記載の方法。
【請求項７】
光開始剤を含有するインクジェット受容コーティングを含む少なくとも１つのコーティングをその上に有する請求項１に記載の印刷媒体であって、
前記光開始剤が、α，α−ジメチル−α−ヒドロキシアセトフェノンから成り、且つ少なくとも前記インクジェット受容コーティングが、０．００１〜０．０１重量％の前記光開始剤を含有するように調合されている、請求項１に記載の印刷媒体。
【発明の詳細な説明】
【０００１】
【発明の属する技術分野】
本発明は、一般に、インクジェット印刷用インクの耐光性を改善することに関し、より詳細には、インクの耐光性を改善するために少なくとも光開始剤（ｐｈｏｔｏｉｎｉｔｉａｔｏｒ）含有インク受容層を含む被覆印刷媒体に関する。
【０００２】
【従来の技術】
インクジェット印刷の耐光性（ＬＦ）と永続性は、印刷物における可視度（ｖｉｓｉｂｉｌｉｔｙ）を増大し続けている。顔料インクの導入によって測り知れないほどの進展がこの分野でなされてきた。顔料は、好ましくない変化が見られるまでに１０乃至２００年に及ぶ比類ない永続性をもたらす。しかし、小フォーマットカラー印刷物などの、商業用インクジェット製品のかなりの部分には、依然として染料ベースの技術が使用されている。挑戦は染料ベースのインクジェットプリンタの次世代の耐光性を最大にするということである。
【０００３】
インクジェットインク組成物を改質してその耐光性を改善するための種々のアプローチが試みられてきた。しかし、耐光性の改善は、しばしば、他の特性、例えば彩度、の劣化を招来することがある。
【０００４】
インクジェット染料は、インクジェット受容コーティング中で一度乾燥すると、多くのメカニズムによって劣化する可能性がある。紫外線がコーティングに入り込み、染料分子に衝突して発色団における結合を切断し、それによってカラー特性を変化／除去することがある。遊離基の生成は、染料の別の敵であることが証明されている。準安定移動性形態（ｑｕａｓｉ−ｓｔａｂｌｅ ｍｏｂｉｌｅ ｆｏｒｍａｔｉｏｎ）は染料の別の敵であることが分かっている。コーティング中の任意の準安定移動性電子は、発色団を攻撃してその消滅を招来する結果となる得るだろう。熱的及び化学的劣化は、また、染料の所望の波長に於ける吸収・反射能力を低減させることがある。最後に、酸素が、件のコーティング中へ自由に拡散し、紫外線に攻撃され、一重項酸素（ｓｉｎｇｌｅｔ ｏｘｙｇｅｎ）を形成することがある。この一重項酸素は、染料の劣化に触媒作用を及ぼすということに於いて遊離基によく似た作用をする。特定の理論に同意するまでもなく、光開始剤のＬＦ改善に関する最もありそうなメカニズムは、一重項酸素形成の減少に由来すると思われる。そのような場合、通常は一重項酸素を形成するであろう紫外線は、開始剤によって優先的に吸収され、それが次には、媒体コーティングに於いて使用されるポリマー、例えばポリエチレンオキシド、を架橋するであろう。
【０００５】
【発明が解決しようとする課題】
このように、インクジェット印刷媒体、特に、光沢印刷媒体の上に印刷される染料ベースの着色剤の耐光性を改善するシステムに対する必要性は未だ残存している。
【０００６】
【課題を解決するための手段】
本発明により、光沢印刷媒体上のコーティング中の少量の光開始剤は、約５から２０％だけ耐光性を改善するのに役立つ。光開始剤は、約０．００１〜０．０１重量％の範囲でコーティング中に含まれ、結果的に、印刷媒体にそれを適用し且つ乾燥する前のコーティング組成物中の１２重量％という全固体分含量をベースとして、コーティング乾燥後の濃度は、約０．００８〜０．０８重量％となる。
【０００７】
特に、インクジェット受容コーティングを含む、少なくとも１つのコーティングがその上に設けられた印刷媒体が提供される。少なくともインクジェット受容コーティングは、光開始剤を含むものである。
【０００８】
また、本発明によれば、インクジェット受容コーティングが設けられた被覆印刷媒体における耐光性を改善するための方法も提供される。該方法は：
（ａ）  前記インクジェット受容コーティングを含んで成る少なくとも１つのコーティングを光開始剤を含むように調合すること；及び
（ｂ）  前記印刷媒体を前記の少なくとも１つのコーティングで被覆することを含んで成り、前記被覆された印刷媒体は少なくとも１つのインクジェットインクをその上に受容するように適応される。
【０００９】
耐光性改善の大きさは調合によって様々であったが、常に、光開始剤無しの同様のシステムよりは何らかの改善がなされる。
【００１０】
【発明の好ましい実施形態】
次に、本発明の特定の実施態様について詳細に言及し、発明を実施するために本発明者等が意図する最良形態を説明する。代替実施例も適用できるよう簡単に記述する。
【００１１】
１９９９年３月９日付けでＳｕｋ．Ｈ．Ｃｈｏ等に対して発行され、且つＰＰＧ Ｉｎｄｕｓｔｒｉｅｓ，Ｉｎｃ．に譲渡された、米国特許第５，８８０，１９６号、標題「Ｉｎｋｊｅｔ Ｐｒｉｎｔｉｎｇ Ｍｅｄｉａ」は、インクジェット印刷媒体用のコーティング組成物を開示している。当該コーティングは、（ａ）（１）実質上、オニウム基の無い有機ポリマーと（２）本質的に、２０〜１００重量％が疎水性添加モノマーである添加モノマーから誘導されたオニウム含有の部分単位（ｍｅｒ ｕｎｉｔ）と添加モノマーから誘導されたオニウムを含まない部分単位とから成るオニウム添加ポリマーとを包含し、そのコーティングの２０〜９０重量％を構成するバインダーと；（ｂ）５００ｎｍ未満の最大長さを有し、バインダー全体に分布され、且つコーティングの１０〜８０重量％を構成する、微細に分割され実質上水不溶性の疑似ベーマイト（ｐｓｅｕｄｏｂｏｅｈｍｉｔｅ）粒子とを含有するものである。ここでインクジェット受容コーティングとも呼ばれる、当該コーティングは、透明か又は不透明かあるいはその中間である、多孔性または非多孔性基板から構成されていてよい、背面基板上に形成される。適当な基板の一例は、ポリエチレン膜がその上に溶融押出しされた状態の紙基材から成る、写真ベースの構造である。
【００１２】
上記の米国特許第５，８８０，１９６号は、インクジェット印刷媒体用のコーティング組成物の１例である。別の例は、２０００年１月２７日付け米国出願番号第０９／４９１，６４２号に開示されている。米国出願第０９／４９１，６４２号では、均一な且つ欠陥の無いコーティング層を作製するために１つ又はより多くのトップコートを多孔性ベースコートに適用し得る多層コーティングの作製を可能にするプロセスが提供される。特に、（「再湿潤性」（ｒｅ−ｗｅｔｔｉｎｇ）液体と呼ばれる）液体をトップコート形成に先立ちベースコートに適用してベースコート中の空気をトップコートを形成する前に取り除くようにするプロセスが提供される。このプロセスは、そこに記述されているような単純な装置を使ってインラインで行われることがある。この方法の付帯的利益は、それによって、ベースコート乾燥後、且つ単一処理によるトップコート適用以前に、ベースコートに対して官能性を付加するか又は化学作用を行うことを可能にするものである。例えば、湿潤性液体は、これらに限定されないが、界面活性剤類、ｐＨ調節剤類、ポリマー類、架橋剤類、顔料類、及び／又は染料安定剤、等を含んでいてよい。それまでに実行されてきたものより優れた利点としては、気泡がトップコート中に生成されないように、非多孔性基板上に被覆される多孔性ベースコートにトップコートを塗布する再湿潤プロセスの使用がある。加えて、その再湿潤プロセスにおいて官能性又は化学作用を取込むという柔軟性も追加される。最後に、当該プロセスは、実施が簡単であり且つスロットダイ（ｓｌｏｔ−ｄｉｅ）コーティング、ロッドコーティング、ブレードコーティング、グラビアコーティング、ナイフ-オーバ-ロール（ｋｎｉｆｅ−ｏｖｅｒ−ｒｏｌｌ）コーティング等の、多くの一般的なコーティング方法と両立し得るものである。
【００１３】
前出の教示は、印刷媒体に適用されるインク受容コーティングの単なる例示に過ぎず、又、インクジェットで印刷されるインクが改善された耐光性を示すように本書の教示によって適切に修正される。その他のインク受容コーティングも、同様に、インクジェットで印刷されたインクが改善された耐光性を示すように本書の教示に従って修正され得る。
【００１４】
上述の２つの参考文献は、それぞれ、類似の、但し異なった基板上での異なったコーティングシステムを開示するものである。両方とも、同一供給元からの、主として厚みが異なる写真ベースを採用している。米国特許第５，８８０，１９６号に開示されたコーティングシステムは又普通紙に適用された。
【００１５】
本発明によれば、コーティング組成物は、コーティングを適用するのに使用される調合において０．００１〜０．０１重量％の量の光開始剤を含有するよう変更される。特に、そのように修正されたコーティング組成物は、印刷媒体上に形成される最終的コーティング、例えば、トップコート又はインク受容層である。しかし、これは、そのトップコートが事実インク受容層であるということを仮定している。もし多層コーティング（２つ又はより多くのコーティング）が採用され、且つ下方のコーティングがインク受容層である場合、光開始剤は、好ましくは、該下方のコーティングに含有させられる。しかし、一般に、そのような多層コーティングが使用される状況では、印刷されるインクは、しばしば、インク受容層と呼ばれるような層に加えて他の層の上にもある程度分布する。従って、前述の全てのコーティングに光開始剤を含むことが、簡単な手段であろう。
【００１６】
上文で参照した米国出願番号第０９／４９１，６４２号に基づき、単なる一例として、以下のプロセスを説明する。下記の又は上文で参照した米国特許第５，８８０，１９６号に記述されたプロセスの変形も採用してよい。
【００１７】
米国出願番号第０９／４９１，６４２号に記載のプロセスに於いて、印刷媒体、例えば紙、の上に最初にベースコートを適用し、続いてトップコートを適用する。そのベースコートとトップコートは各々が１つ又はより多くの顔料及び１つ又はより多くのバインダーを含む、溶媒中に可溶性であるか又は分散性である高分子化合物であり、ベースコートとトップコートはその状態で基板に適用される。顔料の例には、シリカ及びアルミナ、及びそれらの種々の水和物、チタニア、炭酸塩（例えば、炭酸カルシウム、炭酸マグネシウム）、ガラスビーズ、及び有機顔料（例えば、架橋結合したＳＢＲラテックス類、微小化ポリエチレンワックス又はポリプロピレンワックス、アクリルビーズ及びメタクリルビーズなどのプラスチック又は高分子顔料）が包含される。顔料は、ベースコートとトップコートの両方で同一であっても異なっていてもよい。
【００１８】
バインダーは、中でも、顔料を一定場所に保持する働きをする高分子マトリックスである。バインダーは、水溶性又は水分散性であってよい。水溶性バインダーの例には、ポリビニルアルコール及びその誘導体、ポリビニルピロリドン／ポリ酢酸ビニルのコポリマー、セルロース誘導体類、ポリアミド類、及びポリエチレンオキシドが包含される。水分散性バインダーの例には、スチレン-ブタジエンラテックス類、ポリアクリル類、ポリウレタン類、等が包含される。バインダーは、ベースコートとトップコートの両方で同一であっても異なっていてもよい。
【００１９】
ベースコートとトップコートは、溶液状態で基板に別々に適用され、そして乾燥される。
【００２０】
基板は、フィルムベースの材料、例えば、マイラー（Ｍｙｌａｒ）、又は樹脂コート紙（例えば、写真ベース紙）などの、非浸透性（非空気透過性）材料から成るものである。
【００２１】
米国出願番号第０９／４９１，６４２号において、ベースコート中の孔は、トップコート溶液が適用される前に、上記出願中で再湿潤溶液とも呼ばれる液体で十分に飽和されるか又はほとんど飽和される。好ましくは、ベースコート中の孔は、トップコート溶液を適用する以前に、液体で飽和させる。また好ましくは、トップコート形成における溶媒と相容性である溶媒は、コーティング層間に最良の密着性をもたらすものと思われる。
【００２２】
液体は、１つ又はより多くの溶媒を含有し得る。プレコートにおける浸透速度を高めるために液体を加熱するか又は化学的に改質し得る。
加熱する場合、液体をその沸点（又は２つ又はより多くの溶媒が使用される場合はその最低沸点）を下回る任意の温度まで加熱する。
【００２３】
「化学的改質」とは、液体に対する１つ又はより多くの界面活性剤、接着促進剤、ｐＨ調節剤、ポリマー、架橋結合剤、顔料、及び／又は染料安定剤の添加を意味する。従って、化学的に改質された再湿潤溶液は、ベースコート、トップコートの性質、コーティング工程、又はコーティングの性能が、印刷媒体としての用途に適応するように改質するのに役立つ。通常の任意の界面活性剤、ｐＨ調節剤、及び／又は架橋結合剤を本発明の実施に用いることができる。例えば、ベースコートにおけるバインダーがポリビニルアルコールの場合、その液体に付加される適切な架橋結合剤は、ホウ酸塩又はグリオキシルである。このプロセスは、コーティング流体又は工程と適合性でない化学薬品類にとって特に有用である。
【００２４】
また、ベースコート表面上の過剰な液体をトップコート形成以前に除去することも望ましい。これは、ニップ、ドクターブレード等によって達成することができる。あるいは、再湿潤溶液をベースコート上にポンプで直接計量することにより、量を調整する必要性を省くこともできる。
【００２５】
その後、トップコートを再湿潤ベースコートに適用する。通常は、そのトップコートは、上述したように、インク受容層である様に考慮される。
【００２６】
このような種類のコーティング中では、被覆印刷媒体の特定の用途に依存して変化し得るが、固形分含量は１２重量％のオーダーである。
【００２７】
本発明によれば、上述のように、少量の光開始剤を少なくともインク受容コーティングの組成物中に包含させる。本書で用いる時、用語「トップコート」は、印刷媒体上に形成される最終コーティングを指し、又、上述したように、単一コーティング、二重コーティングシステムの上側コーティング、又はその他のコーティングの組合せを含んでなることがある。何れの場合でも、少なくとも印刷媒体上に形成されるインク受容層には、光開始剤を包含させる。
【００２８】
光開始剤は、α−ヒドロキシケトン類、α−アミノ-ケトン類、及びベンゾフェノン類を含む、任意の周知の光開始剤を含んでなり得る。一般的なα−ヒドロキシケトン類の中にはアセトフェノンが含まれる。本発明の実施において適切に採用される光開始剤の一例は、α，α−ジメチル−α−ヒドロキシアセトフェノン（２−ヒドロキシ−２−メチル−１−フェニル−プロパン−１−オン）であり、これは、Ｃｉｂａ Ｃｏ．から、Ｄａｒｏｃｕｒ（登録商標）１１７３という商標を付して市販されている。
【００２９】
ベース基板、あるいは印刷媒体に適用されるコーティング中の光開始剤の濃度は、全コーティング組成物に対して約０．００１〜０．０１重量％の範囲にあり、好ましくは、約０．００５重量％である。一般に、より高い濃度では、どんな改善もなされず、そして、事実、耐光性は、光開始剤が無い場合よりほんの僅かだけ改善されることになる。他方、本発明の利益を実現するためには、少なくとも幾らかの光開始剤が必要となる。
【００３０】
コーティング中の固形分含量１２重量％に基づく場合、乾燥後のコーティングにおける光開始剤の最終組成は、約０．００８〜０．０８重量％の範囲にあり、好ましくは、約０．０４２重量％である。固形分含量の変化は、勿論、乾燥後のコーティング中の光開始剤の最終組成に於ける対応する変化となるであろう。
【００３１】
本発明の教示に従って光開始剤を使用すれば、印刷されたインクに対する耐光性が、光開始剤を含まない被覆印刷媒体上に印刷されたインクより５〜２０％程度改善される。
【００３２】
耐光性をテストする際は、下述のように、加速試験を実施する。インクジェット印刷に採用された３色のうち、マゼンタは通常、耐光性を考慮する場合には最悪の染料であり、従って、どのインクセットにおいても、該染料を含有するインクの耐光性を改善すべく努力がなされている。シアン染料は、一般に、マゼンタより高い耐光性特性を示し、イエロー染料がそれに続く；しばしば、イエローは、人の目ではその変化が認められない程低いコントラストを生ずる。しかし、留意すべきは、他の要因の中でも、照明、環境条件及び在空の汚染物質が、この順序に影響を及ぼし得るということである。
【００３３】
耐光性をテストする際は、テストの前及び後に、光学濃度（ＯＤ）の測定を実施する。光学濃度低下のきびしさは、耐光性の尺度であり；ＯＤの低下が大きいほど、耐光性がより不十分であることを示す。
【００３４】
各カラーについて許容性の判定基準が確立されている。知覚に基づけば、イエロー染料は、何らかの変化があると観測者が知覚するまでに、最初の光学濃度から３５％濃度が低下している場合がある。同様に、シアン染料は、何らかの変化があると観測者が知覚するまでに、ＯＤが２５％損失する場合がある。マゼンタ染料に関しては、その損失値は２０％であり；マゼンタにより小さいＯＤ損失があっても、シアン又はイエローの場合よりさらにはっきりと認められ得る。
【００３５】
テストされた１つのシステムに於いて、光開始剤の存在なしに、マゼンタのＯＤが許容限（２０％）を超えるまでに、加速耐光性条件下で約５年の耐光性が観測された。しかし、同じシステムで０．０１重量％の光開始剤を有する場合、それに続く試験で、５．５年と６年の間が与えられた。所与の調合物固有の退色性能が悪化するにつれ、光開始剤は減少していく傾向にあるが、その改善は、最小で約５％の辺りで上下する。高い彩度、低い耐光性の着色剤は、光開始剤の添加ではそれ程利益を受けない。最も高い彩度のインクでもやはり約５％の改善しか示さない。逆に、より低い彩度、より高い耐光性の着色剤は、該添加でより多くの利益を得る。
【００３６】
印刷媒体の画像側が実質的に不浸透性のコーティングでシールされた場合の幾つかの関連実験を実施し、そして耐光性が著しく改善されたことが見出された；例えば、６年コーティングが９年に改善された。何らかの特定の理論に同意するまでもなく、この不浸透性コーティングによって画像コート中への酸素の拡散率が低減され、従って耐光性が改善された、と思われる。これは一重項酸素の生成と結合したＯ2拡散の重要性を強く示すものである。
【００３７】
【実施例】
光開始剤の存在及び不存在に於いて、上文に参照した米国特許第５，８８０，１９６号の教示のような、インク受容コーティングで光沢印刷媒体を被覆した。各場合において、光開始剤は、Ｄａｒｏｃｕｒ（登録商標）１１７３であった。被覆された光沢印刷媒体を１セットのインクジェットインク（シアン、イエロー、及びマゼンタ）で印刷した。各インクは、着色剤（又は着色剤の混合物）と、界面活性剤（又は界面活性剤の混合物）、少なくとも１つの水混和性有機共溶媒、及び水から成るビヒクルとで構成した。インクセットのインクは、ヒューレット−パッカード社のＤｅｓｋＪｅｔ９７０Ｃシリーズに添付して市販されているものと類似の組成を有するものであった。
【００３８】
加速耐光性は、オフイスの条件をシミュレートするために高強度の白色蛍光電球を使用し、退色試験器（ｆａｄｅｏｍｅｔｅｒ）で行われた。退色試験器内に於ける約４〜５日の露光は、実質的に通常のオフイス照明条件下での５年の露光に相当すると決められている。試験は、補間／補外のための３点の光学濃度を得るべく、２つの別々の時限で実施される。
【００３９】
以下の表は、３個の別々のシリーズの組成物に関する、色相シフト／カラーにおける結果を示す。１つは、適用されたコーティング中に０．００５重量％の光開始剤（ＰＩ）を含有し、もう１つはコーティング中に０．０１重量％の光開始剤を含有し、最後の１つは、光開始剤を含有していない。光開始剤が使用された２つの場合に於いて、光開始剤は、Ｃｉｂａ Ｃｏ．から、Ｄａｒｏｃｕｒ（登録商標）１１７３という商標を付して市販されている、α，α−ジメチル−α−ヒドロキシアセトフェノンであった。損失％は、０．５のＯＤで始まる光学濃度損失を基準とする。「許容可能か否か」は、上で与えられた各カラーに対する知覚に基づく。不可までの補外年数は、退色試験器で得られた測定結果から導かれた３つの点に基づくものである。
【００４０】
【表１】
0004739604.tif 000002
【００４１】
光開始剤のより低い濃度（０．００５重量％）は、より高い濃度(０．０１重量％)に対しより優れた耐光性をもたらすこと、及びその両方とも光開始剤の無い状態より優れていることが注目されよう。これは、コーティング中にいくらかの光開始剤がなければならないが、濃度の上限は全く抑制されるという主張を支持するものである。マゼンタは、各ケースにおいて最悪の色であることも注目されるであろう。
【００４２】
前出の結果は、光沢印刷媒体について特に例証されてきたが、これは本書における教示に従って有益に被覆される好ましい印刷媒体である。しかし、光開始剤による同等のコーティング手順は、微孔性（ｍｉｃｒｏｐｏｒｏｕｓ）コート紙及びマットコート紙を含む他の印刷媒体にも有益に採用され得る。それぞれの場合において、印刷媒体が耐光性に関してどれだけ不十分であるかということには関係なく、本書に開示された少量の光開始剤を採用することによって、ある改善が達成されるであろう。
【００４３】
【発明の効果】
コート紙における光開始剤の使用は、印刷されたインクジェットインクの高い耐光性を実現する上で有用性を見出すことが期待される。
【００４４】
以上、インクジェットインクの耐光性を改善するための方法を議論してきた。明らかな性質の種々の変更並びに修正を実施してよく、且つそのような変更並びに修正は全て特許請求の範囲の範囲内に帰属すると考えられるということは、容易に理解されるであろう。
【００４５】
以下に本発明の好ましい実施の態様を要約して示す。
１．  インクジェット受容コーティングを備えた被覆印刷媒体の耐光性を改善するための方法であり、該方法は：
（ａ）  前記インクジェット受容コーティングを含んで成る少なくとも１つのコーティングを光開始剤を含むように調合すること；及び
（ｂ）  前記印刷媒体を前記の少なくとも１つのコーティングで被覆することを含んで成り、前記被覆された印刷媒体は少なくとも１つのインクジェットインクをその上に受容するように適応される、インクジェット印刷媒体の耐光性の改善方法。
２．  前記光開始剤が、α−ヒドロキシケトン類、α−アミノ−ケトン類、及びベンゾフェノン類から成る群から選択される、上記１に記載の方法。
３．  前記光開始剤が、本質的に、α，α−ジメチル−α−ヒドロキシアセトフェノンから成る、上記２に記載の方法。
４．  少なくとも前記インクジェット受容コーティングが、約０．００１から０．０１重量％の前記光開始剤を含有するよう調合される、上記１に記載の方法。
５．  少なくとも前記インクジェット受容コーティングが、約０．００５重量％の前記光開始剤を含有するよう調合される、上記４に記載の方法。
６．  用紙上の少なくとも前記インクジェット受容コーティングが、乾燥されると、乾燥以前の前記コーティングの最初の固形分含量１２重量％に対して、約０．００８から０．０８重量％の範囲の濃度で前記光開始剤を含有する、上記１に記載の方法。
７．  前記濃度が約０．０４２重量％である、上記６に記載の方法。
８．  前記印刷媒体が、光沢印刷媒体、微孔性印刷媒体、及びマットコート印刷媒体から成る群から選択される、上記１に記載の方法。
９．  前記印刷媒体が、本質的に、ポリエチレンフィルムがその上に溶融押出しされた紙基材を含む光沢印刷媒体から成る、上記８に記載の方法。
１０．  光開始剤を含有する前記インクジェット受容コーティングを含み、前記インクジェット受容コーティングを含む少なくとも１つのコーティングをその上に有する上記１の印刷媒体であって、それにより、前記印刷媒体は、印刷されると、前記光開始剤を含まない前記少なくとも１つのコーティングを提供された印刷媒体を超える、改善された耐光性を有する、上記１に記載の印刷媒体。